"基板上に少なくとも2つの電極が対向している電極デバイスの作成方法であって、前記基板の表面を化学処理して親水性を調整した後、前記基板を収容する溶液中で導電性ポリマーの原料となるモノマーを金属粒子の存在下で化学重合させ、前記導電性ポリマーと前記金属粒子との複合体を前記電極間に形成させる工程を含むことを特徴とする電極デバイスの作成方法。化学重合が電気化学重合であることを特徴とする請求項1に記載の電極デバイスの作成方法。請求項1または請求項2に記載の方法に従って作成された電極デバイスから成るガスセンサ。複数種類の金属粒子に対して、各金属粒子ごとに電極デバイスを備えることを特徴とする請求項3に記載のガスセンサ。対向した電極が櫛歯電極であることを特徴とする請求項3または請求項4に記載のガスセンサ。導電性ポリマーがナノファイバまたはナノワイヤの形状を有することを特徴とする請求項3~5に記載のガスセンサ。導電性ポリマーがポリアニリンであることを特徴とする請求項6に記載のガスセンサ。金属粒子が、金、銀、銅、およびモリブデンのうちの少なくとも1つを含有することを特徴とする請求項3~7のいずれかに記載のガスセンサ。従来のガスセンサは、重合されたファイバ導電性ポリマーが厚く堆積した膜になることから、基板上の導電性変化の感度が乏しく、ガス検知の感度や応答速度が低下してしまう。また、ファイバ中に含まれる導電性粒子は、ファイバとファイバをつなぐ結節点として作用するが、ファイバの内部に存するためにその導電性が活かしきれず、導電性変化の感度の向上に十分に寄与できていない。本発明は、上記課題を解決するために提案されたものであり、導電性変化の感度を向上させた電極デバイスを用いて、ガス成分を高感度に検知できるガスセンサを提供することを目的とする。本発明者らは、鋭意研究の結果、導電性変化の感度が高い導電性ポリマーから成る電極デバイスを用いたガスセンサを新たに見出した。かくして、本発明に従えば、基板上に少なくとも2つの電極が対向している電極デバイスの作成方法であって、前記基板の表面を化学処理して親水性を調整した後、前記基板を収容する溶液中で導電性ポリマーの原料となるモノマーを金属粒子の存在下で化学重合させ、前記導電性ポリマーと前記金属粒子との複合体を前記電極間に形成させる工程を含むことを特徴とする電極デバイスの作成方法が提供される。また、本発明に従えば、上記作成方法に従って作成された電極デバイスから成るガスセンサも提供される。さらに、本発明に従えば、複数種類の金属粒子に対して、各金属粒子ごとに電極デバイスを備えることを特徴とするガスセンサも提供される。本発明者らは、導電性ポリマーと金属粒子から成るポリマー複合体を重合させる化学重合の前段として、対向する電極間に存在する基板上に最適な親水性をもたせることによって、従来に無い高感度な導電性変化を示す薄い膜のポリマー複合体を、この対向する電極間に形成できることを見出した。さらに、この一対の電極と、電極間に存在するポリマー複合体とから成る電極デバイスは、ガスセンサを構成することができ、このガスセンサは、これまでに無い高感度なガス検知が行えることを見出した。本発明に係る電極デバイスは、基板上に少なくとも2つの電極が対向している電極デバイスであって、前記基板の表面を化学処理して親水性を調整した後、前記基板を収容する溶液中で導電性ポリマーの原料となるモノマーを金属粒子の存在下で化学重合させ、前記導電性ポリマーと前記金属粒子との複合体を前記電極間に形成させる工程を含んで作成される。本発明に係るガスセンサは、この作成された電極デバイスから構成される。本発明においては、基板には誘電体を使用することが好ましく、特にガラスを用いることが好ましい。また、対向した電極は、櫛歯電極であることが好ましい。すなわち、図2に示すように、櫛歯電極2の間にガラス3が備えられる。基板は、その表面がガラスで覆われるとともに、所望の電極形状例えば櫛歯形状を有する金属電極例えば金の一対が、このガラスによって隔てられて対向している。本発明では、基板が最適な親水性に調整された後、公知の化学重合例えば、電気化学重合を使用することにより、最適な親水性をもつ基板上に、ポリマー複合体が従来に無い薄い膜として上記金属電極の間に形成される。このように、本発明では、化学重合の前段として、基板上に最適な親水性をもたせることを特徴としている。具体的な方法としては、基板の接触角を調整することであるが、この接触角は15°~20°であることが好ましい。接触角が15°より小さい場合には、ポリマー複合体の導電性ポリマーから成る導電性ネットワークが形成され難くなり、接触角が20°より大きい場合には、ポリマー複合体が厚く堆積した膜になりやすいためである。このような方法に従って得られた電極デバイスは、感度や応答速度の非常に高いものとなった。これは、導電性ポリマーが金属電極の長手方向に沿った配向性平面配向性を有する従来に無い電極デバイスが作製されたためと推察される。ここで、平面配向性の構造とは、導電性ポリマーが2次元的あるいは3次元的な厚みのある膜では無く、準1次元的な薄い膜の状態でネットワーク構造を有するものを意味する。さらに、従来では、ファイバ導電性ポリマー中に含まれる導電性粒子が、ファイバとファイバをつなぐ結節点として作用し、ファイバの内部に存するためにその導電性が活かしきれず、導電性変化の感度の向上に十分に寄与できていないのに対して、本発明に係る電極デバイスは、図1aの模式図に示すように、ポリマー複合体1において、導電性ポリマー11の表面が微量の金属粒子12で修飾されていることも推察される。本発明に係る電極デバイスは、このような優れた構造を有していると考えられることから、櫛歯電極の導電性の感度が著しく向上し、ガスセンサとして用いる際に、ガス成分の検知における感度や応答速度が大きく向上されたと推察される。基板表面の化学処理表面処理としては、従来から公知のシランカップリング剤を使用することができる。この表面処理により、市販されているガラス表面の接触角を好適に調整することができる。表面処理されたガラス表面における接触角は、シランカップリング剤の末端元素の種類によって異なるが、導電性ポリマーが最適なナノ構造を得る点からは、該接触角が15°~20°であることが好ましい。このようなシランカップリング剤としては、その末端元素にNH2基やOH基を有するものが挙げられるが、このうち特に、該末端元素にNH2基を有するシランカップリング剤は、ガラス表面の接触角を約20°とする点から好ましく、例えば、3アミノプロピルトリエトキシシラン3aminopropyltriethoxysilane;APTESを挙げることができる。シランカップリング剤を溶解させる溶媒としては、従来から公知のものを使用することができ、例えば、ベンゼン、トルエンまたはクロロホルム等を使用することができる。本発明に用いられる導電性ポリマーとしては、ナノファイバまたはナノワイヤの形状を有することが好ましい。その例としては、ポリアニリンPANI、ポリアセチレン、ポリピロール、ポリチオフェン対応するモノマーとしては各々、アニリン、アセチレン、ピロール、チオフェンなどが挙げられるが、それ自体で特定のガス成分に対して特異的に導電性を変化させる特性のあるポリアニリンPANIが好適である。この性質は、ポリアニリンが特定のガス成分と接触する際に、ポリアニリンに含まれるプロトンのドープと脱ドープが生じることによって、その導電性が変化するためと考えられる。さらに、ポリアニリンには、エメラルディンemeraldineおよびペルニグルアニリンpernigranilineの2種類があるが、導電性や安定性の点からエメラルディンを使用することが好ましい。本発明に従えば、複数種類の金属粒子に対して、各金属粒子ごとに電極デバイスを備えることができる。この金属粒子としては、金Au、銀Ag、銅Cu、およびモリブデンMoのうちの少なくとも1つから選択することができる。金属粒子は、特定のガス成分に対して特異的に導電性ポリマーの導電性を変化させることができ、金属粒子を適宜選択することにより、検出対象となるガスに応じたガスセンサを構築することができる。ガスセンサの感度を向上させるために、金属粒子もナノ粒子M-NPsであることが好ましいMは金属元素。本発明に係る電極デバイスは、感度や応答速度が非常に高いものであるが、その理由の1つとしては、ポリマー複合体に占める金属粒子の割合が、非常に少なく、特に1未満であることが推察される。金属粒子として、例えば、金または銅を使用する場合には硫化物を特異的に検知することができ、銀を使用する場合には有機酸酢酸,アクリル酸などを特異的に検知することができ、モリブデンを使用する場合にはアルデヒド類を特異的に検知することができる。また、金属粒子を使用しない場合にも、ポリアニリン自体の特性からアンモニア類を特異的に検知することができる。このガス検知のメカニズムとしては、例えば金属粒子が金Auの場合には、硫化物ガスが金属電極に吸着した際に,ポリアニリンと金属ナノ粒子AuNPsとの間に電荷移転chargetransferが発生し,ポリアニリンの導電率を変化させているものと推察される。このように、本発明のガスセンサは、上記の電極デバイスから構成されるものであり、呼気や環境ガスに含まれるアンモニア類,有機酸,硫化物およびアルデヒド類を検知でき、異なるガス種への特異性を高めたものである。さらに、本発明のガスセンサは、同一の装置内で特性の異なる複数の電極デバイスから構成することができることから、複合型ナノファイバセンサとも呼ぶことができ、ガスを検知する特性センシング特性を目的に応じて変更することができる。また、導電性ポリマーがナノファイバまたはナノワイヤの形状を有することから、導電性変化の感度が高いものとなる。なお、本発明に係るガスセンサに用いられる金属電極の形態としては、上記の櫛歯電極に限定されず、金属電極が対向して該金属電極間に本発明のポリマー複合体が存在する構成であればその種類や形状は問わない。また、本発明に係る電極デバイスを製造する際に、化学重合の一例として電気化学重合を用いたが、これに限定されず、例えば、熱重合等の他の化学重合も同様に用いることができる。本発明に係るガスセンサの適用対象としては、例えば、呼気狭義の生体ガスbiogas中や環境ガス中の異臭悪臭成分の変動測定に使用することができ、健康状態や環境の変化や異常を知ることができる.以下に、本発明の特徴をさらに具体的に示すために実施例を記すが、本発明は以下の実施例によって制限されるものではない。実施例電極デバイスの製造ガラス金の櫛歯電極を用いて、以下の定電流条件でポリアリニンを電気化学重合した。まず、プラズマ洗浄した櫛歯電極の絶縁領域の表面に適当な接触角度約20度を調整するため、トルエン溶媒中の3濃度の3アミノプロピルトリエトキシシランAPTESを用いて、6時間、ガラスの表面修飾を行った。電極をトルエンで洗浄した後、空気中に24時間置いた。その後、純水に24時間浸漬した。溶液中のアリニンモノマーの濃度は005M1MHCl溶液で、重合電流1μAとして、重合時間30分で電気化学重合を行ってPANI電極を得た。得られたPANI電極を電極処理濃度5mMHAuCl4の塩酸1M溶液に6時間浸漬し、電極デバイスとしてPANIAuのナノ複合電極を作成した。得られたポリアニリン電極のSEM写真を図2aに示す。また、電気化学のサイクリックボルタンメトリーCVを使って、ポリアニリンのAu修飾前と修飾後のCV図を比較した結果を同図bに示す。CV図において、得られたポリアニリン電極は、未処理のポリアニリン電極と比べて酸化ピークがシフトしていることが観察された。これらの結果から、PANIのナノファイバ上に数ナノメートルの金Auのナノ粒子が形成されたと考えられることから、ポリアニリンと金Auの複合体が形成されたと推察される。なお、上記では、金Auのナノ粒子を使用したが、これに限定されず、この他の金属ナノ粒子複合電極として、上記のHAuCl4塩酸溶液の替わりに、AgNO3HClAgナノ粒子の場合、H2PtCl6HClPtナノ粒子の場合、PdNO3HClPdナノ粒子の場合の各溶液を使うことで、上記と同様にして、PANI金属ナノ粒子複合電極を作成することが可能である。ガスセンシング結果PANIAuのナノ複合電極を用いて、硫化水素とメチルメルカプタンに対してガスセンシングを行った結果を各々図3aおよびbに示す。PANIAuのナノ複合電極を作成した際のHAuCl4塩酸1M溶液の電極処理濃度を0、1、5、10mMの各場合で各々電極を作成し、ガスセンシングを行った。金Auのナノ粒子を含有しないPANI電極は硫化物ガスに対し応答しなかったが、HAuCl4塩酸1M溶液で処理した電極は硫化物に対して、大きい応答を示した。特に、電極処理濃度が5mMの場合の電極におけるガスセンシングが最も高い感度を示した。この結果から、PANIAuのナノ複合電極を用いることによって、硫化水素とメチルメルカプタンに対して著しい精度の応答が得られることがわかった。また、上記のガスセンシング結果における感度と時間の関係図を図3cに示す。同図cから、時間経過後も十分な感度を保っていることがわかった。呼気センシング結果作成したPANIAuのナノ複合電極を用いて、生ニンニクを食べた後の呼気に対する呼気センシング結果を図4に示す。上記と同様にPANIAuのナノ複合電極を作成した際のHAuCl4塩酸1M溶液の電極処理濃度を0、1、5、10mMの各場合で各々電極を作成した。生ニンニク1g試食後,15分後に呼気サンプルを採取した。呼気サンプルを無水CaCl2乾燥瓶に通して乾燥した。サンプリング手順としては、室内空気2000秒,ニンニク食前呼気2000秒,ニンニク食後呼気2000秒の順で測定した。図4の結果から、作製したPANIAuNPs電極は、特に、ニンニク食後の呼気に鋭敏に反応しており、特に、電極処理濃度が5mMの場合の電極において最も高い感度を示した。このような結果から、作製したPANIAuNPs電極は、呼気中の硫化物ガスセンサ口臭測定として使えることが確認された。上記ではPANIAuのナノ複合電極を用いたが、この他の金属粒子から成るナノ複合電極を併用することで、ガスに含まれる複数のガス成分を同時に検出することも可能である。"